(57)【要約】  炭素焼成体の周囲に形成された着色層に欠陥ができ難い珠を有する装身具を提供する。この装身具１は、複数の珠を数珠繋ぎにして形成したリング形状のものにおいて、少なくとも１個の珠２は、その珠２の形状に加工した結晶構造の炭素焼成体３の周囲に、炭素焼成体３の周面の小さな空隙へ浸透した部分を有する浸透層４と、浸透層４の外側に設けられ顔料を含む塗料が塗布されて焼き付けられた着色層５と、その外側に設けられた透明なコーティング層６と、が形成されている。
2017078171.tif 000002
【特許請求の範囲】
【請求項１】
複数の珠を数珠繋ぎにして形成したリング形状の装身具において、
少なくとも１個の珠は、その珠の形状に加工した結晶構造の炭素焼成体の周囲に、該炭素焼成体の周面の小さな空隙へ浸透した部分を有する浸透層と、該浸透層の外側に設けられ顔料を含む塗料が塗布されて焼き付けられた着色層と、該着色層の外側に設けられた透明なコーティング層と、が形成されていることを特徴とする装身具。
【請求項２】
請求項１に記載の装身具において、
前記着色層の前記顔料は赤色であり、前記珠は、前記着色層の赤色に前記炭素焼成体の黒色が重なって深紅色又は牛血色になることを特徴とする装身具。
【請求項３】
請求項１又は２に記載の装身具において、
前記浸透層と前記着色層との間には、接着層が設けられていることを特徴とする装身具。
【発明の詳細な説明】
【技術分野】
【０００１】
本発明は、ブレスレット、ネックレス、アンクレット、数珠、時計バンドなどのリング形状の装身具に関する。
【背景技術】
【０００２】
従来より、ブレスレット、ネックレス、アンクレット、数珠、時計バンドなどのリング形状の装身具として、装飾とともに健康や美容を目的とするものが各種使用され、また、提案されている。このような装身具の珠には、磁気発生物質、マイナスイオン発生物質、又は遠赤外線放射物質などが含有されているとしている。例えば、特許文献１には、炭化珪素、窒化珪素、窒化チタン、黒曜石などを遠赤外線放射物質としたものが開示されている。【０００３】
また、本願発明者による特許文献２には、複数の珠を数珠繋ぎにして形成したリング形状の装身具において、 少なくとも１個の珠はその珠の形状に加工した結晶構造の炭素焼成体であってコーティングされているものが開示されている。
【先行技術文献】
【特許文献】
【０００４】
【特許文献１】実開平７−１１９１９号公報
【特許文献２】特開２００８−２００４９１号公報
【発明の概要】
【発明が解決しようとする課題】
【０００５】
ところで、炭素焼成体は黒色であって、その周囲にそれと異なる色に色付けされることが望まれる場合がある。【０００６】
色付けは、色によっては、顔料を含む塗料を塗布し、その後、高温で焼き付けるものが有る。本願発明者は、この場合、単に炭素焼成体に顔料を含む塗料を塗布し高温で焼き付けるだけでは、そうして形成された着色層に小さな欠陥ができ易く、欠陥はその部分の色が変わって見えたり耐久性が低下したりすることを見出し、鋭意工夫の結果、本発明を案出した。【０００７】
本発明は、係る事由に鑑みてなされたものであり、その目的は、炭素焼成体の周囲に形成された着色層に欠陥ができ難い珠を有する装身具を提供することにある。
【課題を解決するための手段】
【０００８】
上記目的を達成するために、本発明の実施形態に係る装身具は、複数の珠を数珠繋ぎにして形成したリング形状の装身具において、少なくとも１個の珠は、その珠の形状に加工した結晶構造の炭素焼成体の周囲に、該炭素焼成体の周面の小さな空隙へ浸透した部分を有する浸透層と、該浸透層の外側に設けられ顔料を含む塗料が塗布されて焼き付けられた着色層と、該着色層の外側に設けられた透明なコーティング層と、が形成されている。【０００９】
本発明の実施形態に係る装身具は、更に、前記着色層の前記顔料は赤色であり、前記珠は、前記着色層の赤色に前記炭素焼成体の黒色が重なって深紅色又は牛血色になるようにできる。【００１０】
本発明の実施形態に係る装身具は、前記浸透層と前記着色層との間に、接着層が設けられることも可能である。
【発明の効果】
【００１１】
本発明によれば、炭素焼成体の周囲に形成された着色層に欠陥ができ難い珠を有する装身具を提供することができる。
【図面の簡単な説明】
【００１２】
【図１】本発明の実施形態に係る装身具の概略平面図である。
【図２】同上の装身具を構成する珠を示すものであって、（ａ）は拡大側面図、（ｂ）はＡ−Ａで示す切断面で切断した拡大断面図である。
【図３】同上の装身具を構成する珠の一部を拡大して各層を示す拡大断面図である。
【図４】同上の装身具を構成する珠の変形例の一部を拡大して各層を示す拡大断面図である。
【図５】同上の装身具を構成する珠に着色層を設けるときの珠の一部を拡大して小さな空隙を模式的に示す拡大断面図である。
【図６】対比のために、浸透層を設けない場合に着色層に欠陥でできる様子を模式的に示す拡大断面図である。
【発明を実施するための形態】
【００１３】
以下、本発明を実施するための形態を図面を参照しながら説明する。図１は本発明の実施形態に係る装身具１の概略平面図である。この装身具１は、複数の珠２、２、・・・を数珠繋ぎにして形成したリング形状のものである。珠２には、図２に示すように、紐（図示せず）を通す貫通孔２ａが設けられ、全ての珠２、２、・・・の貫通孔２ａ、２ａ、・・・を通った紐は、端が結ばれてリングを成している。
【００１４】
珠２は、その珠２の形状に加工した結晶構造の炭素焼成体３の周囲に、図３に示すように、後述する各層（浸透層４、着色層５、コーティング層６）が形成されたものである。炭素焼成体３は、高密度で整った結晶構造を有して全体が一体化しているものである。この炭素焼成体３は、以下のようにして製造することができる。すなわち、黒鉛、又は竹炭などの炭化物の炭素粉にピッチ（コールタールピッチ等）などをバインダとして加えて固め、水圧による全方向からの加圧などにより、所定の塊（例えば方形もの）に加圧成形する。次に、その塊を酸素が欠乏した状態で約１２００℃程度で焼成する。このとき、その塊の内部には多数の小さな空隙が生じるので、ピッチ（コールタールピッチ等）を含浸させ、再焼成する。このピッチの含浸と再焼成は、通常、複数回行われる。それから、その塊を更なる高温（例えば、２０００〜３０００℃程度）で焼成する。そうすると、結晶化（黒鉛化）によって、その塊は、高密度で整った結晶構造を有して全体が一体化したものとなる。なお、加圧成形のときに水圧によって全方向から加圧した場合は、結晶化の方向が偏らないものとすることができる。その後、加熱を止めてさまし、複数個に分離して珠２の形状に加工する。この炭素焼成体３は、バインダが揮発しているので、ほぼ１００％（９９％以上）が炭素材となっている。また、かさ密度（かさ比重）は、１．７７Ｍｇ／ｍ３以上とすることができる。
【００１５】
炭素焼成体３は、炭素材であるため、極めて軽量であり、炭素材は人体を形成する有機物の構成物質と同じであるため人体への安全性が高い。珠２は他のもの（他の珠２など）と接触したり落下等で不意に何かに衝突したりすることもあり、そのようなときでも、炭素焼成体３は、硬く十分な物理的強度を有しており、破損し難い。また、炭素焼成体３は、ほぼ１００％が炭素材であるので、人体及び外部の熱などを吸収して多量の遠赤外線を放射し、装身具１を装着した者の皮下組織、血管などに作用して血流を改善し、もって健康増進に寄与する。
【００１６】
炭素焼成体３の外側には、浸透層４が設けられている。浸透層４は、炭素焼成体３の周面の小さな空隙へ浸透した部分を有する。炭素焼成体３は、焼成の際に小さな空隙が生じる。その空隙は、ピッチの含浸と再焼成により小さく或いは少なくなるが、完全になくすのは困難である。なお、空隙の多少のおおよそは、かさ密度を指標とすることができる。そのような炭素焼成体３は、セルロース系などの樹脂を溶剤で溶かした溶液に漬け込まれる。炭素焼成体３の周面近傍に小さな空隙が有る場合、その空隙の中に有った水分又は空気などが、その溶液に置き換わる。それから、溶液は、溶剤が揮発して固まる。浸透層４は、その溶液が固まった層であり、着色層５やコーティング層６などの層に比べて極めて薄い（例えば、約０．５μｍ以下）。
【００１７】
浸透層４の外側には、着色層５が設けられている。着色層５は、顔料を含む塗料が塗布されて高温で焼き付けられたものである。顔料は、赤色などのものである。塗料は、例えば、アクリル系の樹脂のものであり、スプレー方式などで所定の厚さ（例えば、約１５μｍ程度）に塗布される。焼き付けは、例えば、約１８０℃で約１時間程度とすることができる。着色層５によっては、接着性を高めるために、浸透層４との間に、図４に示すように、接着層７を設けることも可能である。接着層７は、顔料を含まない塗料（例えば、アクリル系の樹脂）が薄く（例えば、約１μｍ程度）塗布されて高温で焼き付けられたものとすることができる。
【００１８】
着色層５の外側には、コーティング層６が設けられている。コーティング層６は、透明なものである。コーティング層６は、顔料を含まない塗料が塗布されて高温で焼き付けられたものとすることができる。塗料は、例えば、アクリル系の樹脂のものであり、スプレー方式などで所定の厚さ（例えば、約１０μｍ程度）に塗布される。焼き付けは、例えば、約１８０℃で約１時間程度とすることができる。
【００１９】
このような構成の珠２は、着色層５の顔料の色となるが、炭素焼成体３の黒色が重なる。例えば、着色層５の顔料を赤色にした場合、珠２は、着色層５の赤色に炭素焼成体３の黒色が重なって、深紅色又は牛血色になる。コーティング層６は、着色層５の周面付近に欠陥ができること、のないように、着色層５を保護している。浸透層４は、少なくとも着色層５において顔料を含む塗料が高温で焼き付けられるとき、炭素焼成体３の周面の小さな空隙（図５において符号Ｇで示す。）が有っても、水分又は空気などが膨張して出て来て着色層５の内面付近に小さな欠陥ができること、のないように、炭素焼成体３の周面の小さな空隙へ浸透して満たしている。その結果、珠２は、欠陥によってその部分の色が変わって見えたり耐久性が低下したりすることを防止することができる。なお、図６は、浸透層４がない場合を示すもので、符号Ｄは欠陥を示している。
【００２０】
なお、珠２の形状は例えば球形、円板形、碁石形又は紡錘形であるが、限定はされない。珠２の大きさや装身具１に使用される数は、嗜好又は使用形態（ブレスレット、ネックレス、アンクレット、数珠、時計バンドなど）に応じて任意に決められる。例えば、珠２の大きさは６ｍｍ、１０ｍｍなどである。また、大きさの異なる珠２、２、・・・で装身具１を形成してもよい。また、装身具１を形成する複数の珠のうち少なくとも１個を上述した珠２として、残りの珠を他の構造のものとしても良い。
【００２１】
以上、本発明の実施形態に係る装身具について説明したが、本発明は、実施形態に記載したものに限られることなく、請求の範囲に記載した事項の範囲内でのさまざまな設計変更が可能である。
【符号の説明】
【００２２】
１    装身具
２    珠
３    炭素焼成体
４    浸透層
５    着色層
６    コーティング層
７    接着層
Ｄ    欠陥
Ｇ    空隙
【図１】
2017078171.tif 000003
【図２】
2017078171.tif 000004
【図３】
2017078171.tif 000005
【図４】
2017078171.tif 000006
【図５】
2017078171.tif 000007
【図６】
2017078171.tif 000008
【国際調査報告】
2017078171.tif 000009
2017078171.tif 000010
2017078171.tif 000011
2017078171.tif 000012